(57)【特許請求の範囲】
【請求項１】
緯糸および経糸を含むストリップを含む鎖環であって、前記経糸は経糸Ａおよび経糸Ｂを含有し、経糸Ｂの最小クリープ速度が経糸Ａの最小クリープ速度よりも高く、前記最小クリープ速度は９００ＭＰａの張力および３０℃の温度で測定されるものであり、前記ストリップは長手方向コア部分および少なくとも２つの長手方向縁部分を含み、前記コア部分中の経糸Ａの濃度が前記ストリップの前記縁部分中の糸Ａの濃度よりも高く、前記縁部分中の経糸Ｂの濃度が前記ストリップの前記コア部分中の経糸Ｂの濃度よりも高い、鎖環。
【請求項２】
経糸Ｂの前記最小クリープ速度の経糸Ａの前記最小クリープ速度に対する比が、少なくとも２である、請求項１に記載の鎖環。
【請求項３】
経糸Ｂの前記最小クリープ速度の経糸Ａの前記最小クリープ速度に対する比が、少なくとも５である、請求項２に記載の鎖環。
【請求項４】
経糸Ａの前記最小クリープ速度が、９００ＭＰａの張力および３０℃の温度で測定されて１×１０−５％毎秒以下である、請求項１〜３のいずれか一項に記載の鎖環。
【請求項５】
経糸Ａの前記最小クリープ速度が、９００ＭＰａの張力および３０℃の温度で測定されて４×１０−６％毎秒以下である、請求項４に記載の鎖環。
【請求項６】
前記経糸が、高性能糸を含む、請求項１〜５のいずれか一項に記載の鎖環。
【請求項７】
前記高性能糸が、ポリマー、好ましくはポリオレフィン、より好ましくはポリエチレン、最も好ましくはＵＨＭＷＰＥを含む、請求項６に記載の鎖環。
【請求項８】
前記経糸Ａが、オレフィン分枝ポリオレフィン、好ましくはオレフィン分枝を含むＵＨＭＷＰＥ、より好ましくはエチルまたはブチル分枝を含むＵＨＭＷＰＥを含む高性能糸を含む、請求項１〜７のいずれか一項に記載の鎖環。
【請求項９】
前記経糸Ａが、アルキル分枝を含むＵＨＭＷＰＥを含む、請求項８に記載の鎖環。
【請求項１０】
前記ＵＨＭＷＰＥが、０．０５〜１．３０の間の炭素原子１０００個当たりのオレフィン分枝の量（ＯＢ／１０００Ｃ）を有する、請求項８又は９に記載の鎖環。
【請求項１１】
前記経糸が異なるタイターを有し、好ましくは前記経糸Ａおよび／または経糸Ｂが異なるタイターを有する、請求項１〜１０のいずれか一項に記載の鎖環。
【請求項１２】
前記縁部分中の前記経糸の長さが、前記ストリップの前記コア部分中の前記経糸の長さよりも長い、請求項１〜１１のいずれか一項に記載の鎖環。
【請求項１３】
前記コア部分中の経糸Ｂの前記濃度が、前記コア部分の全経糸重量組成に基づき０重量％〜５０重量％である、請求項１〜１２のいずれか一項に記載の鎖環。
【請求項１４】
各長手方向縁部分中の経糸Ｂの前記濃度が、各縁部分の全経糸重量組成に基づき１００重量％〜５０重量％である、請求項１〜１３のいずれか一項に記載の鎖環。
【請求項１５】
経糸Ａのタイターが、経糸Ｂのタイターよりも大きい、請求項１〜１４のいずれか一項に記載の鎖環。
【請求項１６】
前記ストリップが、前記ストリップの複数の回旋を形成し、前記ストリップは、長手方向軸を有し、前記ストリップの各回旋は、前記ストリップの前記長手方向軸に沿って撚りを含み、前記撚りは、１８０度の奇数倍である、請求項１〜１５のいずれか一項に記載の鎖環。
【請求項１７】
前記ストリップが、渦巻状に巻かれて複数の重なり合う層にされており、前記ストリップの前記複数の重なり合う層は、互いにしっかりと重ね合わされている、請求項１６に記載の鎖環。
【請求項１８】
材料の前記ストリップの少なくとも４回の回旋を含む、請求項１６又は１７に記載の鎖環。
【請求項１９】
請求項１〜１８のいずれか一項に記載の鎖環を含む鎖。
【請求項２０】
請求項１〜１８のいずれか一項に記載の少なくとも２つの相互連結された鎖環を含む請求項１９に記載の鎖。
【請求項２１】
前記糸中の材料の溶融温度未満の温度で使用の前に前記鎖を予め延伸することによる、請求項１９又は２０に記載の鎖の強さを向上させるための方法。
【請求項２２】
保管、固定、貨物を処理し輸送するための結び付けおよび縛り付け、引き上げおよび巻き上げ、伐木搬出、運搬およびリギング、推進および駆動、係留、航空機または軍艦の貨物固定における請求項１９又は２０に記載の鎖の使用。
【請求項２３】
前記固定が、ロールオン／オフごみ収集容器をごみ収集容器運搬トラックに固定すること、または、運送貨物を商用トラック又は平台トレーラーに固定することである、請求項２２に記載の使用。
【請求項２４】
緯糸および経糸を含むストリップであって、前記経糸は経糸Ａおよび経糸Ｂを含有し、経糸Ｂの最小クリープ速度が経糸Ａの最小クリープ速度よりも高く、前記最小クリープ速度は９００ＭＰａの張力および３０℃の温度で測定されると測定されるものであり、前記ストリップは長手方向コア部分および少なくとも２つの長手方向縁部分を含み、前記コア部分中の経糸Ａの濃度が前記ストリップの前記縁部分中の糸Ａの濃度よりも高く、前記縁部分中の経糸Ｂの濃度が前記ストリップの前記コア部分中の経糸Ｂの濃度よりも高い、ストリップ。
【発明の詳細な説明】
【発明の詳細な説明】
【０００１】
本発明は、異なる経糸を含むストリップを含む鎖環に関する。本発明はまた、前記鎖環を含む鎖に関する。さらに、本発明は、ある特定の用途における前記鎖の使用に関する。
【０００２】
そのような鎖環は、先行技術から既に知られている。例えば、文献国際公開第２００８／０８９７９８号パンフレットは、ポリオレフィンマルチフィラメント糸、特に超高分子量ポリエチレン（ＵＨＭＷＰＥ）マルチフィラメント糸を含むストリップを含む鎖環を開示している。文献国際公開第２００９／１１５２４９Ａ１号パンフレットは、ポリマーマルチフィラメント糸を含みかつ少なくともそれらが隣接する鎖環と相互連結する部分で厚さτ１を有する第１の鎖環を開示しており、その隣接する環は、少なくともそれらが第１の環と相互連結する部分で厚さτ２を有し、比τ２／τ１は少なくとも１．２である。国際公開第２００９／１１５２４９Ａ１号パンフレットに開示されている鎖は、異なる材料、厚さおよび重量でできたほぼ等しい強さを有する交互の剛性環および可撓性環でできたものであり得る。
【０００３】
上述の文献に記載される鎖は従来技術の改善を示すが、合成鎖をさらに改善することに対する継続的な必要性が存在する。先行技術に開示されている鎖の効率は、２つの隣接する鎖環間の応力分布がかなり不均一であり、このことにより、鎖に印加される予想または所望されるよりも低い荷重で鎖環の損傷または破壊が引き起こされるため、より低い。加えて、既知のハイブリッド鎖構造は、典型的に、鎖への追加的な重量を結果としてもたらす。さらに、異なる厚さおよび重量の、異なる種類の材料を有する先行技術の鎖環を用いることにより、鎖は、複雑な方法によって高いコストで製造され、また、鎖環が異なる老化（例えば、分解および腐食）挙動を示すため安全性に関して危険リスクを有する。
【０００４】
したがって、本発明の目的は、隣接する鎖環間への最大荷重移動にうまく対処しつつ強さの損失を低減した、使用される糸の量に比して改善された効率を有する鎖を提供することである。
【０００５】
この目的は、経糸を含むストリップを含む鎖環であって、経糸は経糸Ａおよび経糸Ｂを含有し、経糸Ｂの最小クリープ速度が経糸Ａの最小クリープ速度よりも高く、この最小クリープ速度は９００ＭＰａの張力および３０℃の温度で測定されるものであり、ストリップは長手方向コア部分および少なくとも２つの長手方向縁部分を含み、そのコア部分中の経糸Ａの濃度がストリップの縁部分中の糸Ａの濃度よりも高く、縁部分中の経糸Ｂの濃度がストリップのコア部分中の経糸Ｂの濃度よりも高い、鎖環で達成された。
【０００６】
驚くべきことに、鎖構造中に本発明に従う鎖環を採用することにより、隣接する相互連結された鎖環間の接触面は、それらの間に最適なサドルを形成しながら変化し、続いて鎖の破断強さおよび効率の増大を結果としてもたらすことが見出された。加えて、利用される繊維の強さの著しくより少ない損失が、鎖の単位強さ当たりのより低いコストを結果としてもたらす。
【０００７】
文献国際公開第２００９／１５６１４２Ａ１号パンフレットは、第１の種類の荷重支持糸および第１の種類の糸のクリープ速度よりも少なくとも１０倍高いクリープ速度を有する第２の種類の荷重支持糸を含む鎖構造などの物品を開示しているのは事実である。しかしながら、この文献に開示される高クリープ糸および低クリープ糸は、物品中（例えば、鎖環中）で均一に混合され、それらは物品中（例えば、鎖環中）の特定の位置に配置されない。この文献に開示されているような構造は、例えば、最も大きな歪が生じる位置（すなわち、縁）で最も小さな破壊歪の糸からまず鎖環の破壊が生じるので、低下した特性を有する鎖を生じる。
【０００８】
本発明に従う鎖環のさらなる利点には、より軽い重量およびより高い安全率が含まれ、すなわち、大きな荷重に供されたときに潰れるまたは破断する傾向がより低い。
【０００９】
本明細書において、「繊維」とは、ある長さ、重量、幅および厚さを有する細長物体であって、前記物体の長さ寸法が幅および厚さの横断寸法よりもはるかに大きい物体と理解される。繊維は、連続長さ（当該技術分野においてフィラメントとして知られている）、または不連続長さ（当該技術分野において短繊維として知られている）を有し得る。繊維は、様々な断面（例えば、円形、豆形、楕円形または矩形の形状を有する規則的または不規則な断面）を有し得、それらは、撚り合わされることもできるし、撚り合わされないこともできる。
【００１０】
本明細書において、「糸」とは、複数の繊維またはフィラメント（すなわち、少なくとも２つの個々の繊維またはフィラメント）を含有する細長物体と理解される。本明細書において、個々の繊維またはフィラメントとは、繊維またはフィラメントそれ自体と理解される。「糸」という用語は、連続フィラメント糸または複数の連続フィラメント繊維を含有するフィラメント糸、および短繊維とも呼ばれる短い繊維を含有するステープル糸またはスパン糸を含む。そのような糸は、当業者に知られている。
【００１１】
本明細書において、「ストリップ」とは、厚さ（ｔ）および幅（ｗ）を有する細長物体であって、厚さ（ｔ）が幅（ｗ）よりもはるかに小さい物体を意味する。特に、本明細書において、「ストリップ」とは、コア部分および長手方向縁部分を有し、最大厚さ（ｔｍａｘ）（好ましくはコア部分の中央）、最小厚さ（ｔｍｉｎ）（好ましくは長手方向縁部分）および幅（ｗ）を有し、両方の厚さが幅（ｗ）よりも小さい細長物体を意味する。最大および最小厚さは、同一であってもよい。そのようなストリップは、好ましくは可撓性物体、特に布帛または織構造物（例えば、当該技術分野において細幅織または織物ウェビングとしても知られている平織および／または綾織構造など）である。ストリップは、規則的または不規則な断面を有し得る。ストリップは、代替的に、テープまたは中空の円形織物管もしくはスリーブであり得る。「ストリップ」は、本明細書において、ウェビングまたは細幅織または織構造物とも称され得る。
【００１２】
「経糸」とは、一般的に、異なるまたは同様の組成を有する多数の糸と理解され、経糸系とも称され得る。各経糸は、ストリップの機械方向に、実質的に縦に伸びる。概して、長さ方向は、経糸の長さによって制限されるにすぎないが、ストリップの幅は、主に個々の経糸の数（本明細書においてピッチ数とも称される）および採用される製織機の幅によって制限される。
【００１３】
「緯糸」という用語は、一般的に、ストリップの機械方向と直角に交わる、横切る方向に伸びる糸をいう。ストリップの製織順序により規定されて、緯糸は、前記少なくとも１つの経糸と繰り返し絡み合うまたは相互連結する。経糸と緯糸との間に形成される角度は、好ましくは約９０°である。ストリップは、ただ１つの緯糸または同様のもしくは異なる組成を有する多数の緯糸を含み得る。本発明に従うストリップ中の緯糸は、ただ１つの緯糸または複数の緯糸であり得る。
【００１４】
本明細書において、「耳」（または織端）とは、ストリップまたはウェビングまたは細幅構造物の織られた最外部の縁、特に、ストリップの縁に垂直な方向に伸びる糸が自由端としてストリップから延びるのではなくストリップ内に戻ることにより縁において連続しているストリップまたはウェビングまたは細幅構造物の縁を意味する。耳は、典型的にはシャトル製織法の間に横糸（緯糸とも呼ばれる）において形成されるものであるが、他の技術の場合も、または経糸においても作製され得る。
【００１５】
ストリップは、経糸Ａおよび経糸Ｂを含むまたはそれらからなる複数の経糸と、典型的には複数の緯糸とを含み得る。典型的には経糸が鎖構造において荷重を支えているので、緯糸の量は、好ましくは、ストリップ中の経糸の量よりも少ない。緯糸の量は、ストリップの総重量に基づき５０重量％未満、好ましくは、ストリップの総重量に基づき４５重量％以下、３０重量％以下、２０重量％以下、１０重量％以下または５重量％以下であり得る。
【００１６】
好ましくは、本発明に従う鎖環のストリップ中の緯糸および／または経糸は、高性能糸に加工され得る任意のポリマーおよび／またはポリマー組成物を含む。より好ましくは、本発明に従う鎖環におけるストリップは、高性能糸を含む。
【００１７】
本発明の文脈において、「高性能糸」または「高性能繊維」には、α−オレフィン（例えば、エチレンおよび／またはプロピレン）；ポリオキシメチレン；ポリ（ビニリジンフルオリド）；ポリ（メチルペンテン）；ポリ（エチレン−クロロトリフルオロエチレン）；ポリアミドおよびポリアラミド（例えば、ポリ（ｐ−フェニレンテレフタルアミド）（Ｋｅｖｌａｒ（登録商標）として知られている））；ポリアリレート；ポリ（テトラフルオロエチレン）（ＰＴＦＥ）；ポリ｛２，６−ジイミダゾ−［４，５ｂ−４’，５’ｅ］ピリジニレン−１，４（２，５−ジヒドロキシ）フェニレン｝（Ｍ５として知られている）；ポリ（ｐ−フェニレン−２，６−ベンゾビスオキサゾール）（ＰＢＯ）（Ｚｙｌｏｎ（登録商標）として知られている）；ポリ（ヘキサメチレンアジポアミド）（ナイロン６，６として知られている）；ポリブテン；ポリエステル（例えば、ポリ（エチレンテレフタレート）、ポリ（ブチレンテレフタレート）、およびポリ（１，４シクロヘキシリデンジメチレンテレフタレート））；ポリアクリロニトリル；ポリビニルアルコール、および例えば米国特許第４３８４０１６号明細書から知られているようなサーモトロピック液晶ポリマー（ＬＣＰ）（例えば、Ｖｅｃｔｒａｎ（登録商標）（パラヒドロキシ安息香酸およびパラヒドロキシナフタル酸（ｐａｒａ  ｈｙｄｒｏｘｙｎａｐｈｔａｌｉｃ  ａｃｉｄ）のコポリマー））のホモポリマーおよび／またはコポリマーを含むまたはそれらからなる群から選択されるポリマーを含む糸または繊維が含まれる。また、カーボンナノチューブを含む経糸および／または緯糸も可能である。また、前記ポリマーを含む糸の組み合わせが、各経糸ＡおよびＢにならびに／または緯糸に含まれ得、本発明に従う鎖環におけるストリップを製造するために使用され得る。より好ましくは、本発明に従う鎖環は、各糸ＡおよびＢが、ポリオレフィン、好ましくはα−ポリオレフィン（例えば、プロピレンおよび／もしくはエチレンホモポリマーならびに／またはプロピレンおよび／もしくはエチレンベースのコポリマー）を含む、経糸ＡおよびＢを含む。前記ポリマー材料の平均分子量（Ｍｗ）および／または固有粘度（ＩＶ）は、所望の機械的性質（例えば、引張強さ）を有する繊維を得るために、当業者により容易に選択され得る。技術文献は、強力な繊維（すなわち、高い引張強さを有する繊維）を得るためにＭｗまたはＩＶとしてどの値を当業者が使用すべきかについてだけでなく、そのような繊維をどのように製造するかについてもさらなる手引きを提供する。
【００１８】
代替的に、高性能糸は、少なくとも１．２Ｎ／ｔｅｘ、より好ましくは少なくとも２．５Ｎ／ｔｅｘ、最も好ましくは少なくとも３．５Ｎ／ｔｅｘ、なお最も好ましくは少なくとも４Ｎ／ｔｅｘの強度または引張強さを有する糸、好ましくはポリマー糸を含むことが本明細書において理解され得る。実用上の理由から、高性能糸の強度または引張強さは、１０Ｎ／ｔｅｘ以下であり得る。引張強さは、本明細書において「実施例」の項で後述されるような方法によって測定され得る。
【００１９】
高性能糸の引張弾性率は、少なくとも４０ＧＰａ、より好ましくは少なくとも６０ＧＰａ、最も好ましくは少なくとも８０ＧＰａのものであり得る。前記糸中の繊維のタイターは、好ましくは少なくとも１００ｄｔｅｘ、さらにより好ましくは少なくとも１０００ｄｔｅｘ、なおさらにより好ましくは少なくとも２０００ｄｔｅｘ、なおさらにより好ましくは少なくとも３０００ｄｔｅｘ、なおさらにより好ましくは少なくとも５０００ｄｔｅｘ、なおさらにより好ましくは少なくとも７０００ｄｔｅｘ、最も好ましくは少なくとも１００００ｄｔｅｘである。
【００２０】
好ましくは、経糸ＡおよびＢならびに／または緯糸は、ポリマー、なおより好ましくはポリオレフィン、なおより好ましくはポリエチレン、最も好ましくは超高分子量ポリエチレン（ＵＨＭＷＰＥ）を含む高性能糸を含む。経糸ＡおよびＢならびに／または緯糸は、ポリマー、好ましくはポリオレフィン、より好ましくは高性能ポリエチレン、最も好ましくは超高分子量ポリエチレン（ＵＨＭＷＰＥ）から実質的になり得る。鎖において、力は、典型的には、環が直接的な局所的相互接触を行う相互連結を通して１つの鎖環から別の鎖環に伝達される。鎖環には、一般的に、接触点または接触位置において強い応力（主として圧縮応力）が加えられ、このことは、環の局所的損傷またはさらには破壊に容易に繋がる。糸にポリオレフィン、特にＵＨＭＷＰＥを使用する場合に、特に動的な加重条件下において、鎖の耐用年数および信頼性が改善される。
【００２１】
本発明の文脈において、「から実質的になる」という表現は、「微量のさらなる化学種を含み得る」、または換言すれば、「９８重量％より多くの〜を含む」という意味を有し、したがって、２重量％までのさらなる化学種の存在を考慮に入れる。
【００２２】
「ＵＨＭＷＰＥ」とは、少なくとも５ｄｌ／ｇ、好ましくは約８〜４０ｄｌ／ｇの間の１３５℃でデカリン中の溶液について測定される場合の）固有粘度（ＩＶ）を有するポリエチレンであることが理解される。固有粘度は、ＭｎおよびＭｗなどの実際のモル質量パラメータよりも容易に求められ得るモル質量（分子量とも呼ばれる）についての尺度である。ＩＶとＭｗとの間にはいくつかの経験的関係があるが、そのような関係は、モル質量分布に依存する。式Ｍｗ＝５．３７＊１０４［ＩＶ］１．３７（欧州特許出願公開第０５０４９５４（Ａ１）号明細書参照）に基づけば、８ｄｌ／ｇのＩＶは、約９３０ｋｇ／ｍｏｌのＭｗに相当するであろう。好ましくは、ＵＨＭＷＰＥは、炭素原子１００個当たり１個未満の分枝、好ましくは炭素原子３００個当たり１個未満の分枝を有する線状ポリエチレンであり、分枝または側鎖または鎖分枝は、通常、少なくとも１０個の炭素原子を含有する。線状ポリエチレンは、５ｍｏｌ％までの１種以上のコモノマー（例えば、プロピレン、ブテン、ペンテン、４−メチルペンテンまたはオクテンなどのアルケン）をさらに含有し得る。
【００２３】
本明細書において、「ＵＨＭＷＰＥ糸」とは、超高モル質量ポリエチレンを含みかつ少なくとも１．５、好ましくは２．０、より好ましくは少なくとも２．５または少なくとも３．０Ｎ／ｔｅｘの強度を有する繊維を含む糸であることが理解される。繊維の引張強さ（単に強さとも）または強度は、実験の項に記載されるように、知られている方法によって求められる。ロープ中のＵＨＭＷＰＥ繊維の強度の上限の根拠はないが、利用可能な繊維は、典型的には、約５〜６Ｎ／ｔｅｘ以下の強度のものである。ＵＨＭＷＰＥ繊維はまた、例えば少なくとも７５Ｎ／ｔｅｘ、好ましくは少なくとも１００または少なくとも１２５Ｎ／ｔｅｘの高い引張弾性率を有する。ＵＨＭＷＰＥ繊維は、高弾性率ポリエチレン繊維または高性能ポリエチレン繊維とも称される。
【００２４】
ＵＨＭＷＰＥ糸は、好ましくは少なくとも５ｄｔｅｘ、より好ましくは少なくとも１０ｄｔｅｘのタイターを有する。実用上の理由から、本発明の糸のタイターは、数千ｄｔｅｘ以下、好ましくは５０００ｄｔｅｘ以下、より好ましくは３０００ｄｔｅｘ以下である。好ましくは、糸のタイターは、１０〜１００００の範囲、より好ましくは１５〜６０００、最も好ましくは２０〜３０００ｄｔｅｘの範囲である。
【００２５】
ＵＨＭＷＰＥ繊維は、好ましくは、少なくとも０．１ｄｔｅｘ、より好ましくは少なくとも０．５ｄｔｅｘ、最も好ましくは少なくとも０．８ｄｔｅｘのフィラメントタイターを有する。最大フィラメントタイターは、好ましくは５０ｄｔｅｘ以下、より好ましくは３０ｄｔｅｘ以下、最も好ましくは２０ｄｔｅｘ以下である。
【００２６】
好ましくは、ＵＨＭＷＰＥ糸は、ゲル紡糸繊維、すなわちゲル紡糸法を用いて製造された繊維を含む。ＵＨＭＷＰＥ繊維の製造のためのゲル紡糸法の例は、数多くの公報（欧州特許出願公開第０２０５９６０（Ａ）号明細書、欧州特許出願公開第０２１３２０８（Ａ１）号明細書、米国特許第４４１３１１０号明細書、英国特許出願公開第２０４２４１４（Ａ）号明細書、英国特許出願公開第Ａ−２０５１６６７号明細書、欧州特許第０２００５４７（Ｂ１）号明細書、欧州特許第０４７２１１４（Ｂ１）号明細書、国際公開第０１／７３１７３（Ａ１）号パンフレットおよび欧州特許第１，６９９，９５４号明細書を含む）に記載されている。ゲル紡糸法は、典型的に、高い固有粘度のポリマー（例えば、ＵＨＭＷＰＥ）の溶液を調製することと、溶解温度よりも高い温度で溶液を押出して繊維にすることと、繊維をゲル化温度未満に冷却し、それにより少なくとも部分的に繊維をゲル化することと、溶媒の少なくとも部分的な除去の前、間および／または後に繊維を引き延ばすこととを含む。得られるゲル紡糸繊維は、例えば５００ｐｐｍ以下の、極少量の溶媒を含有し得る。
【００２７】
ストリップは、全重量ストリップ組成に基づき例えば０〜３０重量％の間、好ましくは５〜２０重量％の間の量で、任意の通例の添加剤をさらに含有し得る。緯糸および／または経糸は、例えば、所望の特性に応じて接着力を低減または改善するための塗料、着色剤、溶媒、酸化防止剤、熱安定剤、流動促進剤などにより、被覆され得る。前記糸は、繊維を一緒にして糸中に保持するために、好ましくは１０〜２０重量％のポリウレタン、特に水分散させたポリウレタン塗料で被覆され得る。他の好適な塗料には、シリコーン、ポリエステルおよび反応性ベースの塗料（ｒｅａｃｔｉｖｅ  ｂａｓｅｄ  ｃｏａｔｉｎｇ）が含まれ得る。
【００２８】
好ましくは、経糸ＡおよびＢは、本明細書において言及されるような高性能糸の定義に従う高性能糸を含む。好ましくは、経糸ＡおよびＢは、個々に、全経糸重量組成に基づき少なくとも１０重量％の高性能糸、より好ましくは少なくとも２５重量％、さらにより好ましくは少なくとも５０重量％、さらにより好ましくは少なくとも７５重量％、さらにより好ましくは少なくとも９０重量％、最も好ましくは１００重量％の高性能糸を含む。より好ましくは、高性能糸は、ポリエチレン、最も好ましくはＵＨＭＷＰＥを含む。
【００２９】
本発明の鎖環のストリップ中の緯糸は、好ましくは、本明細書において言及されるような高性能糸の定義に従う高性能糸を含む。より好ましい実施形態において、緯糸は、全緯糸重量組成に基づき少なくとも１０重量％の高性能糸、より好ましくは少なくとも２５重量％、さらにより好ましくは少なくとも５０重量％、さらにより好ましくは少なくとも７５重量％、さらにより好ましくは少なくとも９０重量％、最も好ましくは１００重量％の高性能糸を含む。より好ましくは、高性能糸は、高性能ポリエチレン、最も好ましくはＵＨＭＷＰＥを含む。
【００３０】
好ましくは、本発明に従うストリップ中の経糸（経糸Ａおよび／または経糸Ｂを含む）は、ポリエチレン、最も好ましくはＵＨＭＷＰＥ、さらに最も好ましくはオレフィン分枝（ＯＢ）を含むＵＨＭＷＰＥを含む。最も好ましくは、経糸Ａは、オレフィン分枝を含むＵＨＭＷＰＥを含む。最も好ましくは、本発明に従うストリップ中の経糸Ａは、ポリエチレン、好ましくは高性能ポリエチレン、最も好ましくはＵＨＭＷＰＥ、さらに最も好ましくはオレフィン分枝（ＯＢ）を含むＵＨＭＷＰＥから実質的になる。そのようなＵＨＭＷＰＥは、例えば、参照により本明細書に含まれる文献国際公開第２０１２／１３９９３４号パンフレットに記載されている。ＯＢは、１〜２０個の間、より好ましくは２〜１６個の間、さらにより好ましくは２〜１０個の間、最も好ましくは２〜６個の間の多数の炭素原子を有し得る。繊維延伸性およびクリープの安定化に関する良好な結果は、前記分枝が、好ましくはアルキル分枝、より好ましくはエチル分枝、プロピル分枝、ブチル分枝またはヘキシル分枝、最も好ましくはエチルまたはブチル分枝である場合に得られる。炭素原子１０００個当たりのオレフィン（例えば、エチルまたはブチル）分枝の数は、例えば欧州特許第０２６９１５１号明細書（特にその第４頁）におけるのと同様に、ＮＭＲ測定に基づく検量線を用いて１３７５ｃｍ−１での吸収を定量することにより、２ｍｍ厚の圧縮成形フィルムについて、ＦＴＩＲにより求められ得る。ＵＨＭＷＰＥはまた、好ましくは、０．０１、より好ましくは０．０５〜１．３０の間、より好ましくは０．１０〜１．１０の間、さらにより好ましくは０．３０〜１．０５の間の炭素原子１０００個当たりのオレフィン分枝の量（ＯＢ／１０００Ｃ）を有する。本発明に従って使用されるＵＨＭＷＰＥがエチル分枝を有する場合、好ましくは、前記ＵＨＭＷＰＥは、０．４０〜１．１０の間、より好ましくは０．６０〜１．１０の間、やはりより好ましくは０．６４〜０．７２の間または０．６５〜０．７０の間、最も好ましくは０．７８〜１．１０の間、やはり最も好ましくは０．９０〜１．０８の間または１．０２〜１．０７の間の炭素原子１０００個当たりのエチル分枝の量（Ｃ２Ｈ５／１０００Ｃ）を有する。本発明に従って使用されるＵＨＭＷＰＥがブチル分枝を有する場合、好ましくは、前記ＵＨＭＷＰＥは０．０５〜０．８０の間、より好ましくは０．１０〜０．６０の間、さらにより好ましくは０．１５〜０．５５の間、最も好ましくは０．３０〜０．５５の間の炭素原子１０００個当たりのブチル分枝の量（Ｃ４Ｈ９／１０００Ｃ）を有する。
【００３１】
好ましくは、オレフィン分枝を含むＵＨＭＷＰＥを含む糸は、オレフィン分枝を含み、かつ伸長応力（ＥＳ）および少なくとも０．２、より好ましくは少なくとも０．５の炭素原子１０００個当たりのオレフィン分枝の数（ＯＢ／１０００Ｃ）と伸長応力（ＥＳ）との間の比（ＯＢ／１０００Ｃ）／ＥＳを有するＵＨＭＷＰＥを紡糸することにより得られる。前記比は測定され得、前記ＵＨＭＷＰＥ繊維は、７０℃の温度で６００ＭＰａの荷重に供され、少なくとも９０時間、好ましくは少なくとも１００時間、より好ましくは１１０時間〜４４５時間の間、好ましくは少なくとも１１０時間、さらにより好ましくは少なくとも１２０時間、最も好ましくは少なくとも１２５時間のクリープ寿命を有する。ＵＨＭＷＰＥの伸長応力（ＥＳ、単位Ｎ／ｍｍ２）は、ＩＳＯ  １１５４２−２Ａに従って測定され得る。
【００３２】
ＵＨＭＷＰＥは、好ましくは、少なくとも０．３、より好ましくは少なくとも０．４、さらにより好ましくは少なくとも０．５、なおさらにより好ましくは少なくとも０．７、なおさらにより好ましくは少なくとも１．０、なおさらにより好ましくは少なくとも１．２の比（ＯＢ／１０００Ｃ）／ＥＳを有する。本発明において使用されるＵＨＭＷＰＥがエチル分枝を有する場合、前記ＵＨＭＷＰＥは、好ましくは少なくとも１．００、より好ましくは少なくとも１．３０、さらにより好ましくは少なくとも１．４５、なおさらにより好ましくは少なくとも１．５０、最も好ましくは少なくとも２．００の比（Ｃ２Ｈ５／１０００Ｃ）／ＥＳを有する。好ましくは、前記比は、１．００〜３．００の間、より好ましくは１．２０〜２．８０の間、さらにより好ましくは１．４０〜１．６０の間、なおさらにより好ましくは１．４５〜２．２０の間である。ＵＨＭＷＰＥがブチル分枝を有する場合、前記ＵＨＭＷＰＥは、好ましくは少なくとも０．２５、さらにより好ましくは少なくとも０．３０、なおさらにより好ましくは少なくとも０．４０、なおさらにより好ましくは少なくとも０．７０、より好ましくは少なくとも１．００、最も好ましくは少なくとも１．２０の比（Ｃ４Ｈ９／１０００Ｃ）／ＥＳを有する。好ましくは、前記比は、０．２０〜３．００の間、より好ましくは０．４０〜２．００の間、さらにより好ましくは１．４０〜１．８０の間である。ＵＨＭＷＰＥは、好ましくは０．７０以下、より好ましくは０．５０以下、より好ましくは０．４９以下、さらにより好ましくは０．４５以下、最も好ましくは０．４０以下のＥＳを有する。前記ＵＨＭＷＰＥがエチル分枝を有する場合、好ましくは、前記ＵＨＭＷＰＥは、０．３０〜０．７０の間、より好ましくは０．３５〜０．５０の間のＥＳを有する。前記ＵＨＭＷＰＥがブチル分枝を有する場合、好ましくは、前記ＵＨＭＷＰＥは、０．３０〜０．５０の間、より好ましくは０．４０〜０．４５の間のＥＳを有する。
【００３３】
分枝ＵＨＭＷＰＥ繊維は、エチル分枝を含みかつ伸長応力（ＥＳ）を有するＵＨＭＷＰＥをゲル紡糸することにより得られ得、炭素原子１０００個当たりのエチル分枝の数（Ｃ２Ｈ５／１０００Ｃ）と伸長応力（ＥＳ）との間の比（Ｃ２Ｈ５／１０００Ｃ）／ＥＳは、少なくとも１．０であり、Ｃ２Ｈ５／１０００Ｃは、０．６０〜０．８０の間または０．９０〜１．１０の間であり、ＥＳは、０．３０〜０．５０の間である。好ましくは、ＵＨＭＷＰＥは、少なくとも１５ｄｌ／ｇ、より好ましくは少なくとも２０ｄｌ／ｇ、より好ましくは少なくとも２５ｄｌ／ｇのＩＶを有する。好ましくは、ＵＨＭＷＰＥ繊維は、少なくとも９０時間、好ましくは少なくとも１５０時間、より好ましくは少なくとも２００時間、さらにより好ましくは少なくとも２５０時間、最も好ましくは少なくとも２９０時間、やはり最も好ましくは少なくとも３５０時間のクリープ寿命を有する。分枝ＵＨＭＷＰＥ繊維はまた、ブチル分枝を含みかつ伸長応力（ＥＳ）を有するＵＨＭＷＰＥをゲル紡糸することにより得られ得、炭素原子１０００個当たりのブチル分枝の数（Ｃ４Ｈ９／１０００Ｃ）と伸長応力（ＥＳ）との間の比（Ｃ４Ｈ９／１０００Ｃ）ＥＳは、少なくとも０．５であり、Ｃ４Ｈ９／１０００Ｃは、０．２０〜０．８０の間であり、ＥＳは、０．３０〜０．５０の間である。好ましくは、ＵＨＭＷＰＥは、少なくとも１５ｄｌ／ｇ、より好ましくは少なくとも２０ｄｌ／ｇのＩＶを有する。好ましくは、繊維は、少なくとも９０時間、より好ましくは少なくとも２００時間、さらにより好ましくは少なくとも３００時間、なおさらにより好ましくは少なくとも４００時間、最も好ましくは少なくとも５００時間のクリープ寿命を有する。
【００３４】
本発明に従う鎖環におけるストリップ中の経糸Ａにおいて好ましくは使用されるポリオレフィン、好ましくはポリエチレン、最も好ましくは、分枝ＵＨＭＷＰＥは、当該技術分野において知られている任意の方法によって得られ得る。当該技術分野において知られているそのような方法の好適な例は、オレフィン重合触媒の存在下における重合温度でのスラリー重合法である。前記方法は、例えば、ａ）反応器（例えば、ステンレス鋼反応器）にａ−ｉ）重合温度よりも高い温度の沸点を有する非極性脂肪族溶媒を投入する工程を含み得る。前記重合温度は、好ましくは５０℃〜９０℃の間、より好ましくは５５℃〜８０℃の間、最も好ましくは６０℃〜７０℃の間であり得る。前記溶媒の沸点は、６０℃〜１００℃の間であり得る。前記溶媒は、ヘプタン、ヘキサン、ペンタメチルヘプタンおよびシクロヘキサンを含む群から選択され得；ａ−ｉｉ）共触媒としてアルミニウムアルキル（例えば、トリエチルアルミニウム（ＴＥＡ）またはトリイソブチルアルミニウム（ＴＩＢＡ））；ａ−ｉｉｉ）０．１〜５ｂａｒｇ、好ましくは１〜３ｂａｒｇの間、最も好ましくは１．８〜２．２ｂａｒｇの間の圧力までのオレフィンガス、好ましくはエチレンガス；ａ−ｉｖ）α−オレフィンコモノマー；ならびにｉｖ）条件ａ）−ｉ）〜ａ）−ｉｖ）下でポリオレフィン、好ましくはポリエチレン、最も好ましくはＵＨＭＷＰＥを製造するのに好適な触媒（前記触媒は、好ましくはチーグラー・ナッタ（Ｚｉｅｇｌｅｒ−Ｎａｔｔａ）触媒である）。チーグラー・ナッタ触媒は、当該技術分野において知られており、例えば、参照により本明細書に含まれる国際公開第２００８／０５８７４９号パンフレットまたは欧州特許第１７４９５７４号明細書に記載されている。次いで、ｂ）反応器内のオレフィンガス圧を、重合プロセスの過程において好ましくは最大１０ｂａｒｇのガス圧に到達するように例えばガス流量を調整することにより徐々に高め；ｃ）８０μｍ〜３００μｍの間、より好ましくは１００μｍ〜２００μｍの間、最も好ましくは１４０μｍ〜１６０μｍの間のＩＳＯ  １３３２０−１により測定される場合の平均粒径（Ｄ５０）を有し得る粉末または粒子の形態であり得るポリオレフィン、好ましくはポリエチレン、最も好ましくはＵＨＭＷＰＥを製造する。α−オレフィンコモノマーは、必要とされる分枝の種類を十分に考慮して選択され得る。例えば、エチル分枝を有するポリオレフィン、好ましくはポリエチレン、最も好ましくはＵＨＭＷＰＥを製造するためには、α−オレフィンコモノマーは、ブテン、より好ましくは１−ブテンである。ポリエチレン、好ましくはＵＨＭＷＰＥが使用される場合のガス：総エチレン（ＮＬ：ＮＬ）の比は、３２５：１以下、好ましくは１５０：１以下、最も好ましくは８０：１以下であり得、総エチレンとは、工程ａ）−ｉｉｉ）およびｂ）で添加されるエチレンと理解される。ブチル（例えば、ｎ−ブチル）またはヘキシル分枝を有するポリオレフィン、好ましくはポリエチレン、最も好ましくはＵＨＭＷＰＥを製造するためには、オレフィンコモノマーは、それぞれ１−ヘキセンまたは１−オクテンである。好ましくは、ブチル分枝とは、本明細書において、ｎ−ブチル分枝と���解される。
【００３５】
経糸Ａに好ましくは含まれるポリオレフィンはさらに、または代替的に、主ポリマー鎖上に塩素側基を含み得る。そのようなＵＨＭＷＰＥを含む繊維は、当該技術分野において既に知られている任意の方法によって（例えば、ポリオレフィン、好ましくはポリエチレン、最も好ましくはＵＨＭＷＰＥの塩素化によって）得られ得る。そのような塩素化方法は、例えば、参照により本明細書に援用される文献であるＨ．Ｎ．Ａ．Ｍ．Ｓｔｅｅｎｂａｋｋｅｒｓ−Ｍｅｎｔｉｎｇ，“Ｃｈｌｏｒｉｎａｔｉｏｎ  ｏｆ  ｕｌｔｒａｈｉｇｈ  ｍｏｌｅｃｕｌａｒ  ｗｅｉｇｈｔ  ｐｏｌｙｅｔｈｙｌｅｎｅ”，ＰｈＤ  Ｔｈｅｓｉｓ，ｔｅｃｈｎｉｃａｌ  Ｕｎｉｖｅｒｓｉｔｙ  ｏｆ  Ｅｉｎｄｈｏｖｅｎ，Ｔｈｅ  Ｎｅｔｈｅｒｌａｎｄｓ（１９９５）という公開された学位論文に記載されている。この文献は、例えば、２０〜４０℃の懸濁液中、９０℃の回転ドラム中、および溶液中での、ＰＥ粉末の塩素化について記載している。様々な量の塩素基を有するポリエチレン（例えば、ＨＤＰＥおよびＵＨＭＷＰＥ）を含む繊維がこの文献に記載されている。
【００３６】
より好ましくは、本発明に従う鎖環は、経糸Ａおよび経糸Ｂを含有する経糸を含むストリップを含み、経糸Ｂの最小クリープ速度の経糸Ａの最小クリープ速度に対する比が少なくとも２であり、その最少クリープ速度は９００ＭＰａの張力および３０℃の温度で測定されると測定されるものであり、このストリップは長手方向コア部分および少なくとも２つの長手方向縁部分を含み、コア部分中の経糸Ａの濃度がストリップの縁部分中の糸Ａの濃度よりも高く、縁部分中の経糸Ｂの濃度がストリップのコア部分中の経糸Ｂの濃度よりも高く、経糸Ｂは高性能糸を含み、この高性能糸は、本明細書に記載されるような、好ましくはポリエチレン、より好ましくは超高分子量ポリエチレン（ＵＨＭＷＰＥ）を含み、経糸Ａは、本明細書に記載されるような、ポリオレフィン分枝を含むポリエチレン、好ましくはオレフィン分枝（ＯＢ）を含むＵＨＭＷＰＥを含む高性能糸を含む。
【００３７】
好ましくは、糸Ｂの最小クリープ速度の糸Ａの最小クリープ速度に対する比は、少なくとも２である。糸Ｂの最小クリープ速度の糸Ａの最小クリープ速度に対するより低い比は、ごく僅かな影響を有し得るか、またはさらには鎖の効率を低下させ得る。より好ましくは、糸Ｂの最小クリープ速度の糸Ａの最小クリープ速度に対する比は、少なくとも５、少なくとも１０、少なくとも５０、少なくとも１００以上である。好ましくは、この最小クリープ速度比の上限はない。いかなる理論にも拘束されるものではないが、本発明に従う鎖環の構造中にストリップを採用することにより、隣接する相互連結した鎖環間の接触面が変化し、各点において力が鎖環の各方向へとより均等に分布し、局所ピーク応力を最小限に抑えると考えられる。これは、前記環間への最大荷重移動を許容し鎖の破断強さおよび効率の増大を結果としてもたらす、相互連結された隣接する鎖環間の最適サドルの形成に繋がり得る。最適サドルは、大きな接触面および鎖環中の任意の点から全ての方向にわたるほぼ均等な力分布により特徴付けられ得、これは、隣接する鎖環間への最適荷重移動を結果としてもたらす。
【００３８】
経糸Ａは、本明細書において、「低クリープ糸」とも称され得、経糸Ａは、好ましくは、荷重を支持する経糸である。経糸Ｂは、本明細書において、「高クリープ糸」とも称され得、経糸Ｂは、好ましくは、鎖環間の応力を和らげるために加えられる。
【００３９】
ストリップの各縁部分は、隣接する環に面したそれの位置に関して、外側および内側を有し得る。外側縁部分側は、ストリップの外／外部（例えば、隣接する鎖環）に面した部分である。内側縁部分側は、ストリップのコアに面した縁の部分であり、外側縁の反対側にある。両方の内側縁側は、コア部分に隣接している。両方の外側縁側は、外（例えば、隣接する鎖環）に面している。「内側」部分および「外側」部分と呼ばれるが、これらの名称は限定的ではなく、それらは交換可能であることは言うまでもない。本明細書において、ストリップのコアは、２つの長手方向縁部分の間に位置するストリップの長手方向部分であり、両方の内側長手方向縁部分に隣接している。各長手方向縁は、耳を含むまたは耳からなり得る。
【００４０】
あるストリップの各縁部分は、外に面したおよび／または別のストリップに面したそれの位置に関して、典型的に、上面（本明細書において「上側」とも称され得る）および上面の反対側にある下面（本明細書において「下側」とも称され得る）を有する。上面および下面と呼ばれるが、これらの名称は限定的ではなく、それらは交換可能であり得ることは言うまでもない。
【００４１】
糸Ａの最小クリープ速度は、１×１０−５％毎秒以下であり得、前記最小クリープ速度は、９００ＭＰａの張力および３０℃の温度で測定されるものである。好ましくは、本発明の鎖環のストリップ中の経糸Ａはまた、９００ＭＰａの張力および３０℃の温度で測定されて、４×１０−６％毎秒以下、最も好ましくは２×１０−６％毎秒以下の最小クリープ速度を有する。最も好ましくは、経糸Ａの最小クリープ速度は、少なくとも約１×１０−１０％毎秒である。
【００４２】
クリープは、当該技術分野において既に知られているパラメータであり、これは、典型的に、材料上に印加される張力および温度によって決まる。高い張力および高い温度値は、典型的に、速いクリープ挙動を促進する。クリープは、荷重除去時に（部分的に）可逆的であるかまたは不可逆的であり得る。時間依存変形の速度はクリープ速度と呼ばれ、繊維がどのくらい速く前記変形を受けているかの尺度である。初期クリープ速度は高くなり得るが、クリープ変形は、一定加重の間に、ごく僅か（例えば、ゼロ値近く）であり得る最終クリープ速度まで低下し得る。
【００４３】
本発明に従う鎖環のストリップ中の経糸ＡおよびＢの最小クリープ速度は、本発明の実施例−特性決定方法の項および公開特許出願国際公開第２０１６／００１１５８号パンフレットに記載されるような方法によって測定され得る。本明細書において、特に、糸の最小クリープ速度は、３０℃の温度において９００ＭＰａの定荷重下でＡＳＴＭ  Ｄ８８５Ｍ標準方法を適用し、次いで時間の関数としてクリープ応答（すなわち、歪伸び率、％）を測定することによる、マルチフィラメント糸に対して適用されたクリープ測定から導き出された。本明細書において、最小クリープ速度は、時間の関数としてのクリープの一次導関数により求められ、これにおいて、この一次導関数は、最も低い値を有している（例えば、糸のクリープ速度［１／秒］は、所謂知られているＳｈｅｒｂｙ  ａｎｄ  Ｄｏｗｎダイヤグラムにおいて、糸の歪伸び率［％］の関数としてプロットされる）。
【００４４】
本発明に従う鎖環におけるストリップ中の糸Ａの糸Ｂに対する重量比（Ａ／Ｂ）は、０．１≦Ａ／Ｂ≦１０であり得る。好ましくは、比Ａ／Ｂは、０．５≦Ａ／Ｂ≦５である。より好ましくは、比Ａ／Ｂは、約０．７≦Ａ／Ｂ≦３であり、なおより好ましくは、前記比は、１≦Ａ／Ｂ≦２である。そのような重量比を適用することにより、鎖の破断強さおよび効率が高まる。
【００４５】
コア部分中の経糸Ｂの濃度は、好ましくは、コア部分の全経糸重量組成に基づき０重量％〜５０重量％の範囲、より好ましくは、コア部分の全経糸重量組成に基づき５０重量％以下、または４０重量％以下、または３０重量％以下、または２０重量％以下、または１０重量％以下である。最も好ましくは、ストリップは、コア部分中の経糸Ａから実質的になる経糸系を含む。コア部分中の経糸Ｂの濃度は、好ましくは約０重量％である。
【００４６】
各長手方向部分中の経糸Ｂの濃度は、好ましくは、各長手方向縁部分の全経糸重量組成に基づき１００重量％〜５０重量％の範囲、より好ましくは１００〜８５重量％の間、最も好ましくは約１００重量％である。各長手方向縁部分中の経糸Ｂの濃度は、好ましくは少なくとも５０重量％、なお好ましくは少なくとも６０重量％、より好ましくは少なくとも７０重量％、なおより好ましくは少なくとも８０重量％、なおより好ましくは少なくとも９０重量％、最も好ましくは少なくとも９５重量％である。最も好ましくは、ストリップは、各縁長手方向部分中に経糸Ｂから実質的になる経糸系を含む。各長手方向縁部分中の経糸Ｂの濃度は、好ましくは約１００重量％である。
【００４７】
コア部分中の経糸Ａの濃度は、好ましくは、コア部分の全経糸重量組成に基づき１００重量％〜５０重量％の範囲、より好ましくは９５重量％以下および少なくとも７５重量％である。コア部分中の経糸Ａの濃度は、好ましくは、コア部分の全経糸重量組成に基づき少なくとも５０重量％、なお好ましくは少なくとも６０重量％、より好ましくは少なくとも７０重量％、なおより好ましくは少なくとも８０重量％、なおより好ましくは少なくとも９０重量％、最も好ましくは少なくとも９５重量％である。最も好ましくは、ストリップは、コア部分中に経糸Ａから実質的になる経糸系を含む。コア部分中の経糸Ａの濃度は、好ましくは約１００重量％である。
【００４８】
各長手方向縁部分中の経糸Ａの濃度は、好ましくは、各長手方向縁部分の全重量組成に基づき０重量％〜５０重量％の範囲、より好ましくは、各長手方向縁部分の全経糸重量組成に基づき少なくとも５０重量％、または少なくとも４０重量％、または少なくとも３０重量％、または少なくとも２０重量％、または少なくとも１０重量％である。各長手方向縁部分中の経糸Ａの濃度は、好ましくは約０重量％である。
【００４９】
高クリープ糸Ｂおよび低クリープ糸Ａの濃度は、ストリップの幅を横切る勾配として変化し得、各縁部分は、好ましくは１００重量％以下またはさらには約１００重量％の経糸Ｂを含有し、コア部分は、好ましくは１００重量％以下またはさらには約１００重量％の経糸Ａを含有する。
【００５０】
コア部分中の経糸の総重量は、合計すると１００％になる。各縁部分中の経糸の総重量は、合計すると１００％になる。本発明のストリップ中の経糸および緯糸の総重量は、合計すると１００％になる。
【００５１】
本発明のストリップは、経糸Ａおよび経糸Ｂを含み、これらは、それらの最小クリープ速度によって区別され、ストリップ内のそれらの位置によってもさらに区別され得る。ストリップ内のそのような位置は、当該分野において一般的に知られている技術によって達成され得る。本明細書において、ストリップ内の経糸の位置とは、ストリップの幅の端から端までの関係における経糸Ａおよび経糸Ｂのそれぞれの位置と理解される。この２つの経糸の位置は、ストリップの幅を横切るそれらの位置によって規定され得る。この点で、ストリップは、１つの次元（厚さ）が２つの他の次元（長さまたは経糸方向および幅または緯糸方向）よりもはるかに小さい３次元物体であると考えられ得る。概して、長さ方向は、経糸の長さによって制限されるにすぎないが、ストリップの幅は、主に個々の経糸の打込数および採用される製織機の幅によって制限される。
【００５２】
経糸および緯糸によって形成される織物またはウェビング構造物は、採用される経糸および緯糸の数および直径、ならびに製織プロセスにおいて経糸と緯糸との間において使用される製織順序に応じて、多数の種類のものであり得る。そのような異なる順序は、当業者によく知られている。知られている製織プロセスにより、緯糸は経糸を織り合わせる。そのような織り合わされた構造物は、単層ストリップとも呼ばれ得る。
【００５３】
経糸および緯糸によって形成される織物またはウェビング構造物は、採用される経糸および緯糸の数および直径、ならびに製織プロセスにおいて経糸と緯糸との間において使用される製織順序に応じて、多数の種類のものであり得る。そのような異なる順序は、当業者によく知られている。知られている製織プロセスにより、緯糸は経糸を織り合わせる。そのような織り合わされた構造物は、単層ストリップとも呼ばれ得る。
【００５４】
ストリップは、式０．５≦Ｍ／Ｅ≦３を満たし得、Ｍは、ストリップの幅におけるコア部分であり、Ｅは、ストリップの幅における縁部分の合計であり、ストリップの全幅は、ＭおよびＥからなる。好ましくは、ＭはＥに等しい。やはり好ましくは、Ｅ＝約１／２Ｅ１＋約１／２Ｅ２であり、Ｅ１は、幅における一方の長手方向縁部分であり、Ｅ２は、幅における他方の（または反対側にある）長手方向縁部分である。好ましくは、ストリップは、式０．３≦Ｍ／Ｅ≦２を満たし得る。好ましくは、Ｍ＝Ｅであり、Ｍ／Ｅは約１である。
【００５５】
本発明に従う鎖環のストリップ中の経糸系は、同様のまたは異なる特性（例えば、比重および／または伸びおよび／または密度および／または長さおよび／または厚さ（タイター））、すなわち、隣接する鎖環間の最適サドルの形成および応力によって緩和される最大荷重移動をさらに促進し得る差異を有する経糸を含み得る。
【００５６】
本発明に従う鎖環のストリップの少なくとも２つの長手方向縁部分中の経糸の長さは、同様のものか、またはストリップのコア部分中の経糸の長さよりも大きいものであり得る。ストリップの長手方向縁部分中の経糸の長さＬは、ストリップのコア部分中の経糸の長さＬよりも少なくとも２％大きい、好ましくはストリップのコア部分中の経糸の長さよりも少なくとも５％、より好ましくは少なくとも１０％、なおより好ましくは少なくとも１５％、なおより好ましくは少なくとも２０％、最も好ましくは少なくとも３０％、なお最も好ましくは少なくとも４０％大きいものであり得る。より大きい長さは非常に緩くかつ不安定な鎖構造を決定し得るので、ストリップの縁部分中の経糸の長さＬは、好ましくは、ストリップのコア部分中の経糸の長さＬよりも最大で５０％大きい。長さ差を有する前記ストリップのコア部分表面は、好ましくは、ストリップの全表面の少なくとも２％、少なくとも５％、少なくとも１０％、少なくとも２０％または少なくとも４０％であり、好ましくは、本発明に従う鎖環におけるストリップの表面の５０％以下である。経糸の濃度は、ストリップの幅を横切る勾配として変化し得、各縁部分は、好ましくは最も大きい長さを有する経糸を含有し、コア部分は、好ましくは最も小さい長さを有する経糸を含有する。対称的な構築ストリップの両側において、コアから縁部分に向かって増大する経糸長さの勾配は、４９％、４７．５％、４５％、４０％、２５％を含み得る。好ましくは、コアから縁部分にかけて経糸長さの平滑推移関数がある。
【００５７】
ストリップのコア部分の厚さは、ストリップの少なくとも２つの長手方向縁部分の厚さと同様のものであり得るか、またはコア部分の厚さは、長手方向縁部分の厚さよりも大きいものであり得る。後者の場合、本発明に従う鎖環のストリップ中の経糸は、異なるタイターを有し得る。本発明に従う鎖環のストリップ中の少なくとも２つの長手方向縁部分の厚さよりも大きなコア部分の厚さは、ストリップの縁部分中に異なるタイターを有する経糸を用いることによるもの、またはストリップをそれの長手方向軸に沿って少なくとも１回、好ましくは少なくとも２回折り重ねて畳み、好ましくは次いでその折り畳み部分を適所に固定したままにするためにステッチを適用することによるものを含む、当該技術分野において知られている任意の方法によって達成され得る。好ましくは、経糸Ａのタイターは、経糸Ｂのタイターよりも大きく、コア部分中の経糸Ａの濃度は、ストリップの長手方向縁部分中の糸Ａの濃度よりも高く、縁部分中の経糸Ｂの濃度は、ストリップのコア部分中の経糸Ｂの濃度よりも高い。本発明のストリップは、長手方向縁部分の各々に含まれる経糸Ｃをさらに含み得、経糸Ａのタイターは、経糸Ｂのタイターよりも大きく、経糸Ｂのタイターは、経糸Ｃのタイターよりも大きく、長手方向縁部分中の個々の経糸ＢおよびＣの濃度は、ストリップのコア部分中の個々の経糸ＢおよびＣの濃度よりも高い。経糸Ｃは、細片の最外部の長手方向縁部分に（例えば、細片の外部の方に経糸Ｂに隣接して長手方向縁部分中経糸Ｂと一緒に、または換言すれば、細片の外部と経糸Ｂとの間に）位置し得る。経糸Ａのタイターは、１０ｄｔｅｘ〜１００００００ｄｔｅｘの範囲、好ましくは１００ｄｔｅｘ〜１０００００ｄｔｅｘの範囲、なおより好ましくは１０００ｄｔｅｘ〜１００００ｄｔｅｘの範囲、最も好ましくは１５００ｄｔｅｘ〜７０００ｄｔｅｘの範囲、なお最も好ましくは２０００ｄｔｅｘ〜５０００ｄｔｅｘの範囲、なお最も好ましくは２０００ｄｔｅｘ〜３０００ｄｔｅｘの範囲であり得る。経糸Ｂのタイターは、５ｄｔｅｘ〜５００．０００ｄｔｅｘの間の範囲、なお好ましくは５０ｄｔｅｘ〜２５００００ｄｔｅｘの間の範囲、より好ましくは２００ｄｔｅｘ〜１００００ｄｔｅｘの範囲、なおより好ましくは５００ｄｔｅｘ〜７０００ｄｔｅｘの範囲、なおより好ましくは７００〜７５００の範囲、最も好ましくは８００ｄｔｅｘ〜３０００ｄｔｅｘの間の範囲であり得る。経糸Ｃのタイターは、１ｄｔｅｘ〜１０００００ｄｔｅｘの範囲、好ましくは５０ｄｔｅｘ〜１００００ｄｔｅｘの範囲、最も好ましくは２２０ｄｔｅｘ〜７５００ｄｔｅｘの範囲であり得る。本発明に従う鎖環におけるストリップ中の糸Ｂの糸Ｃに対する重量比（Ｂ／Ｃ）は、０．１≦Ｂ／Ｃ≦１０であり得る。好ましくは、比Ｂ／Ｃは０．５≦Ｂ／Ｃ≦５である。より好ましくは、比Ｂ／Ｃは約０．７≦Ｂ／Ｃ≦３であり、なおより好ましくは、前記比は１≦Ｂ／Ｃ≦２である。経糸Ｃの濃度は、縁部分において、縁部分の全経糸重量組成に基づき０重量％〜５０重量％の間、好ましくは２０％〜５０重量％の間で変化し得る。各長手方向縁部分中の経糸Ｃの濃度は、より好ましくは、１つの長手方向縁部分の全経糸重量組成に基づき５０重量％以下、または４０重量％以下、３０重量％以下、２０重量％以下、１０重量％以下、５重量％以下もしくは０．５重量％以下である。
【００５８】
本発明に従う鎖環におけるストリップの幅は、大きな範囲にわたって変化し得、少なくとも５ｍｍ、好ましくは少なくとも２５ｍｍ、より好ましくは少なくとも５０ｍｍが、好ましい幅である。ストリップは、６００ｍｍ以下、好ましくは１０００ｍｍ以下の幅を有し得る。ストリップの厚さは、好ましくは、ストリップが少なくともｗ／ｔｍａｘ＝５：１、より好ましくは少なくともｗ／ｔｍａｘ＝１０：１の幅対厚さ比を有することとなるように選択され、幅対厚さ比は、好ましくはｗ／ｔｍａｘ＝１００：１以下、ｗ／ｔｍａｘ＝１０００：１以下、さらにより好ましくはｗ／ｔｍａｘ＝５０：１以下である。ストリップの幅対厚さ比を制限することで、鎖の環は、取り付け手段（例えば、フックなど）にとってより容易に利用しやすいものとなる。時として、ストリップは、帯または平帯とも呼ばれ得る。ストリップの例は、テープ、フィルムまたはストラップであり得る。ストラップは、例えば糸を織って、組んで、または編んで当該技術分野において知られている任意の構造（例えば、平織および／または綾織構造など）にすることにより、容易に作製される。ストラップは、好ましくは、ｎプライの織物ウェビング構造を有し、ここで、ｎは、好ましくは４以下、より好ましくは３、最も好ましくは２である。そのようなウェビング構造は、それが増大した可撓性を鎖環に提供するという利点を有する。ストラップは、それらの機械的性質、より具体的にはそれらの破断伸びを調整するために異なるタイトネスファクターを有して構築され得る。好ましいタイトネスファクターは、ストラップが、６％以下、より好ましくは４％以下の破断点伸びを有することとなるようなものである。本明細書において、タイトネスファクターとは、ストラップの長手方向に平行に延びる糸の数に単位長さ当たりの糸のタイターを乗じた値として定義される。
【００５９】
本発明に従う鎖環は、ストリップの組成中の１種類より多くの糸（例えば、異なる最小クリープ速度および／または異なるタイターを有する糸ＡおよびＢ）の存在により、本明細書において、交換可能に「ハイブリッド鎖環」または「ハイブリダイズ鎖環」とも称され得る。本発明に従う鎖は、本明細書において、交換可能に「ハイブリッド鎖」または「ハイブリダイズ鎖」とも称され得る。
【００６０】
好ましくは、本発明に従う鎖環は、少なくとも１ｇ／ｍの単位長さ当たりの総重量を有する。単位長さ当たりの重量は、より大きいタイターおよび／またはより多くのマルチフィラメント糸を用いることにより増大され得る。
【００６１】
本発明に従う鎖環におけるストリップは、当該技術分野において既に知られているように（例えば、国際公開第２００８／０８９７９８号パンフレットに記載されるように）構築され得る。材料のストリップは、代替的に、前記ストリップの複数の回旋を形成し得、ストリップは長手方向軸を有し、前記ストリップの各回旋は前記ストリップの長手方向軸に沿って撚りを含み、前記撚りは１８０度の奇数倍である。そのような鎖環は、参照により本明細書に援用される公開特許出願国際公開第２０１３／１８６２０６号パンフレットに記載されている。本明細書において、ストリップの「回旋」とは、巻きまたは渦巻きとも呼ばれるそれのループと理解され、すなわち、前記ストリップの長さは、ストリップの長手方向軸に垂直な任意の平面から始まり、輪になって同じ平面で終わり、それにより前記ストリップのループを規定する。「複数の回旋」という用語はまた、本明細書において、「渦巻状に巻かれて複数の重なり合う層にされている」と理解され得る。ストリップの前記重なり合う層は、好ましくは、互いにしっかりと重ね合わされているが、横方向の片寄りを呈していてもよい。回旋は、互いに直接接していてもよいが、分離されていてもよい。回旋間の分離は、例えば、材料のさらなるストリップ、接着剤層または塗料により得る。好ましくは、本発明に従う鎖中の鎖環は、材料のストリップの少なくとも２回の回旋、好ましくは少なくとも３回、より好ましくは少なくとも４回、最も好ましくは少なくとも８回の回旋を含む。回旋の最大数は特に限定されない。実用上の理由から、１０００回の回旋が上限と考えられ得る。材料のストリップの各回旋は、それの長手方向軸に沿って１８０度の奇数倍の撚りを含み得、好ましくはその奇数倍は１である。１８０度の奇数倍の前記撚りは、鎖環がそれの長手方向軸に沿って１８０度の奇数倍の撚りを含むことを結果としてもたらす。材料のストリップの各回旋中の前記撚りの存在は、単一の外面を有する鎖環を結果としてもたらす。前記構造の別の特徴は、材料のストリップの第１の末端の側面が、材料のストリップの回旋によりどちらでも任意の側で重ね合わされることであり得る。前記撚りは、回旋がそれら自体を相対的なずれに対して動かなくすることとなるような構造を結果としてもたらすことが観察された。好ましくは、材料のストリップの少なくとも２回の回旋が、少なくとも１つの締結手段により互いに連結される。
【００６２】
本発明に従う鎖環は、（ａ）経糸Ａおよび経糸Ｂを含むストリップを提供する工程であって、経糸Ｂの最小クリープ速度が経糸Ａの最小クリープ速度よりも高く、この最小クリープ速度は９００ＭＰａの張力および３０℃の温度で測定されると測定されるものであり、ストリップは長手方向コア部分および少なくとも２つの長手方向縁部分を含み、コア部分中の経糸Ａの濃度がストリップの縁部分中の糸Ａの濃度よりも高く、縁部分中の経糸Ｂの濃度がストリップのコア部分中の経糸Ａの濃度よりも高い、工程と、（ｂ）任意選択で、ストリップの第１の長さを、それの長手方向軸の周りで１８０度の奇数倍だけ撚る工程と、（ｃ）ストリップのその長さをさらなるストリップと合わせることにより閉鎖ループを形成する工程と、（ｄ）さらなるストリップをその閉鎖ループに重ね合わせる工程とを含む方法によって作製され得る。
【００６３】
本発明に従う方法の工程（ａ）におけるストリップは、当該技術分野において知られている任意の方法によって（例えば、マルチフィラメント糸を織ってまたは編んで、当該技術分野においてウェビングまたは細幅織または織帯または平織および／もしくは綾織構造として知られている任意の織物構造にすることにより）作製され得る。好ましくは、工程（ｃ）の閉鎖ループは、一対の回転する車輪の周りに形成され、材料のストリップの回旋は、形成されたループがその一対の車輪の周りを循環している間に行われ得る。一対の車輪は互いに直交して配置され得る。材料のストリップを巻き付け、融解させることにより、鎖環が加工され得る。そのような鎖環は、例えば一対の車輪の周りに材料のストリップを巻き付けて鎖環を形成し、材料のストリップの融点未満の、材料のストリップが少なくとも部分的に融解する温度まで材料のストリップを加熱し、（例えば、車輪間の距離を、同時に車輪を回転させながら増加させることによって）鎖環を延伸することにより製造され得る。材料のストリップは、典型的には、車輪間距離を増加させることによって引き延ばされる。
【００６４】
本発明はまた、本発明に従う複数の相互連結された鎖環を含む鎖に関する。本発明に従う鎖は、本発明に従う少なくとも２つの鎖環を含み、これらは典型的には相互連結されている。本明細書において、鎖環が別の鎖環と相互連結する部分、または（２つ）の隣接する鎖環が相互連結する部分とは、鎖が荷重を負っているときに他の鎖環と直接接している鎖環周囲の部分と理解される。
【００６５】
鎖中の鎖環は、同じまたは異なる内側長さ、内側幅寸法および厚さを有し得る。好ましくは、本発明に従う鎖中の全ての鎖環は、鎖の効率がなおさらに改善され得るであろうことから、同じ長さおよび厚さを有する。本発明に従う鎖は、任意の長さを有し得る。実用上の理由から、鎖は、０．２５ｍ〜１２０００ｍの長さを有し得、好ましくは、長さが少なくとも１ｍ；少なくとも３ｍ；少なくとも６ｍ；少なくとも１０ｍ；少なくとも１００ｍまたは少なくとも５００ｍもしくは少なくとも１０００ｍであり得る。鎖の長さは、典型的には、一緒に連結されたループの数にそのループの内側長さを乗じた値によって求められる。鎖環の内側長さＬは、約２５ｍｍ〜１０ｍ、好ましくは８０ｍｍ、好ましくは１００ｍｍ、好ましくは２５０ｍｍ、好ましくは５００ｍｍ、好ましくは１０００ｍｍ、好ましくは３０００ｍｍの範囲にあり得る。
【００６６】
本発明に従う鎖環を含む鎖の破断強さは、好ましくは少なくとも２３ｋＮ、少なくとも４０ｋＮ、少なくとも５０ｋＮ、少なくとも１００ｋＮ、少なくとも２００ｋＮ、少なくとも４００ｋＮ、少なくとも５００ｋＮ、少なくとも１０００ｋＮ、少なくとも５０００ｋＮ、少なくとも１００００ｋＮ、少なくとも２０．０００ｋＮまたは少なくとも５００００ｋＮである。
【００６７】
本発明に従う繊維の初期強さに対する鎖の効率は、少なくとも５％、少なくとも１０％、少なくとも３０％、または少なくとも５０％であり得る。
【００６８】
本発明に従う鎖環はまた、スペーサー（例えば、スリーブの一部分）を含み得る。本明細書において、「スペーサー」とは、２つの隣接する鎖環間の荷重が直接伝達される接触位置において隣接する鎖環の間で有効厚さΔを有する、鎖環と不連続になっている材料の一部分と理解される（すなわち、それは、鎖環の構成部分を構成せず、例えば、それは、環の周囲に付加されるものであり、それは、鎖環と分離されていてもよいし、前記環に（例えば、縫製などの本明細書において後述されるようなやり方で）連結されていてもよい）。そのようなスペーサーは、公開特許出願国際公開第２０１５／０８６６２７号パンフレットから既に知られている。この特許出願は、荷重が鎖環間に直接伝達される接触位置において厚さΔおよび比Δ／τ＝ｆを有するスペーサーを含む鎖を開示しており、τは、鎖環のうちの任意のものの、荷重が前記鎖環間に伝達される位置における厚さであり、ｆは、０．１０〜２．５０の間の範囲である。本明細書において、「有効厚さ」とは、本発明に従う鎖中のスペーサーまたは鎖環それぞれの断面積の平方根と理解される。前記鎖環間に伝達される。本発明に従う鎖中のスペーサーは、任意の種類の材料（例えば、金属、好ましくは、軽金属およびそれらの合金、例えば、リチウム、マグネシウムおよびアルミニウムならびに元素の周期系の第４族（すなわち、ニッケルまでの金属）；ポリマー（例えば、熱硬化性ポリマーおよびポリマー組成物ならびに／または熱可塑性ポリマーおよびポリマー組成物）；織物；木材および／または任意の種類の繊維）を含み得る。好ましくは、スペーサーは、繊維材料または織物材料を含む。やはり好ましくは、スペーサーは、ポリマー繊維（すなわち、ポリマーを含む繊維）または金属繊維（すなわち、金属を含む繊維）を含む。前記ポリマー繊維は、好ましくは、本明細書に規定されるような高性能ポリマー糸を含む。
【００６９】
本発明に従う鎖環を含む鎖はまた、別の構造物（例えば、トラック、船、航空機もしくは貨車上、またはパレット上の平底など）にそれを取り付けるための手段を含み得る。この場合、パレット取り付けフィッティング（例えば、ダブルスタッド）が、鎖に連結され得る。フィッティングおよびフックは、一般的には金属から作られるが、エンジニアリングプラスチックが、代替的に使用され得るであろう。好ましい実施形態において、フィッティングおよびフックは、軽量金属、好ましくはマグネシウム、または高強度複合材料（例えば、炭素繊維エポキシ複合材料）でできている。そのような軽量だが強力なフィッティングは、さらに、鎖の重量軽減に寄与する。
【００７０】
固定手段は、接着剤、好ましくは、適用後に硬化され得る液体接着剤；ステッチおよび／または撚り継ぎであり得る。好ましくは、固定手段はステッチである。というのは、それは、所望の位置に、よく制御された様式で容易に適用され得るからである。好ましくは、縫合は、高強度繊維を含有する糸を用いて行われる。液体接着剤は、好ましくは、連結手段（例えば、適用された結び目）内に注入され、次いで硬化されて、連結手段を固定させる。連結はまた、熱および任意選択で圧力を局所的に印加することによっても作製され得、それにより、マルチフィラメント糸が少なくとも部分的に溶融し、一緒に融合する。好ましくは、鎖の末端は、短くするためにフックに取り付けられ得、このフックは、鋳造鉄、鋼もしくはより軽い金属（チタン、アルミニウムまたはマグネシウムを含む）または複合材料（炭素繊維、エポキシ複合材料など）からのものであり得る。好ましい同様の構成において、貨物または運送貨物の最適な固定のために合成鎖に不変荷重を負わせるために、鎖の一方の側が、テンショナーに取り付けられる。
【００７１】
本発明の鎖は、設置される場合には、例えば荒れた海上の航空母艦の縦揺れする甲板上または悪気流中の貨物航空機中の重い軍用機のような、極端な状態にある重い貨物のしっかりした係留を提供することにおいて有用でありかつ信頼性が高い。
【００７２】
本発明はまた、本発明に従う鎖環を含む鎖の機械的性質、特に強さを向上させるための方法に関する。すなわち、前記鎖の機械的性質、特にそれの強さは、糸中の材料、好ましくは糸中のポリマー、最も好ましくは高性能ポリマーの融点未満、より好ましくは７０〜１３０℃の間または８０〜１２０℃の間、最も好ましくは９０〜１１０℃の間で鎖をそれの使用の前に予め延伸することにより改善され得ることが見出された。
【００７３】
本発明に従う鎖環を含む鎖は、２〜２０％の間、より好ましくは５〜１０％の間の鎖の永久変形を達成するのに十分長い時間にわたって鎖の破断荷重の少なくとも２０％、より好ましくは少なくとも４０％、最も好ましくは少なくとも６０％の静荷重を印加することにより、鎖環中に存在するポリマーの溶融温度Ｔｍ未満の温度で予め延伸され得る。本明細書において、永久変形は、鎖がこれ以上回復し得ない変形の程度と理解される。代替的に、鎖は、室温で、以上に説明したように予め延伸され得る。
【００７４】
本発明はまた、本発明に従う鎖環を適用することにより、荷重支持成分（例えば、鎖）の効率を高めるための方法に関する。
【００７５】
本発明はまた、保管、固定（例えば、ロールオン／オフごみ収集容器をごみ収集容器運搬トラックに固定する、または運送貨物を商用トラック、平台トレーラーに固定する）、貨物を処理し輸送するための結び付けおよび縛り付け、引き上げおよび巻き上げ、伐木搬出、運搬およびリギング、推進および駆動、係留、航空機または軍艦の貨物固定などにおける本発明に従う鎖の使用に関する。例えば、鎖は、多くの負荷サイクルに供され得る。好ましくは、サイクル数は、２〜２５、より好ましくは５〜１５、最も好ましくは８〜１２の範囲にあり、そこで印加される最大荷重は、鎖の破断荷重の６０％未満または４５％未満、より好ましくは鎖の破断荷重の３５％未満、最も好ましくは鎖の破断荷重の２５％未満である。本発明によれば、負荷サイクルの間に鎖から荷重を除去することは可能である。しかしながら、好ましい方法においては、印加される最小荷重は少なくとも１％である。本発明に従う鎖は、周期的な加重に耐える。
【００７６】
本発明はさらに、本発明に従う鎖環を適用することにより、荷重支持成分（例えば、鎖）の効率を高めるための方法に関し得る。
【００７７】
さらに、本発明は、経糸Ａおよび経糸Ｂを含有する経糸を含むストリップであって、経糸Ｂの最小クリープ速度が経糸Ａの最小クリープ速度よりも高く、この最小クリープ速度は９００ＭＰａの張力および３０℃の温度で測定されると測定されるものであり、ストリップは長手方向コア部分および少なくとも２つの長手方向縁部分を含み、コア部分中の経糸Ａの濃度がストリップの縁部分中の糸Ａの濃度よりも高く、縁部分中の経糸Ｂの濃度がストリップのコア部分中の経糸Ｂの濃度よりも高いストリップに関する。
【００７８】
本発明はまた、経糸Ａおよび経糸Ｂを含有する経糸を含むストリップを含む鎖環であって、経糸Ｂの最小クリープ速度が経糸Ａの最小クリープ速度よりも高く、この最小クリープ速度は９００ＭＰａの張力および３０℃の温度で測定されると測定されるものであり、ストリップは長手方向コア部分および少なくとも２つの長手方向縁部分を含み、コア部分中の糸Ａの濃度がストリップの縁部分中の糸Ａの濃度よりも高く、縁部分中の糸Ｂの濃度がストリップのコア部分中の糸Ｂの濃度よりも高く、ストリップはテープである、鎖環に関し得る。そのようなテープは、「繊維テープ」としても知られ、当該技術分野において知られている任意の方法によって製造され得る。例えば、前記テープは、ゲル紡糸法によって製造され、すなわち、このテープは、ゲル紡糸ＵＨＭＷＰＥ繊維を含む。製造されたテープの延伸、好ましくは一軸延伸が、当該技術分野において知られている手段によって行われ得る。そのような手段は、好適な延伸ユニットによる押出延伸および引張延伸を含む。前記テープの調製のための別の好ましい方法は、圧力、温度および時間のある組み合わせ下での一方向配向繊維の機械的融解を含む。そのようなテープおよびそのようなテープを調製するための方法は、参照により本明細書に援用される欧州特許第２２０５９２８号明細書に記載されている。
【００７９】
さらに、本発明はまた、テープＡおよびテープＢを含むストリップを含む鎖環であって、テープＢの最小クリープ速度がテープＡの最小クリープ速度よりも高く、この最小クリープ速度は９００ＭＰａの張力および３０℃の温度で測定されると測定されるものであり、ストリップは長手方向コア部分および少なくとも２つの長手方向縁部分を含み、コア部分中のテープＡの濃度がストリップの縁部分中のテープＡの濃度よりも高く、縁部分中のテープＢの濃度がストリップのコア部分中のテープＢの濃度よりも高く、ストリップはテープである、鎖環に関し得る。そのようなテープは「固体テープ」としても知られており、当該技術分野において知られている任意の方法によって製造され得る。前記テープの製造のための好ましい方法は、固体状態で行われる方法であり、これは、循環ベルトの組み合わせの間にＵＨＭＷＰＥ粉末を供給し、そのポリマー粉末をそれの融点未満の温度で圧縮成形し、結果として生じた圧縮成形ポリマーを圧延し、続いて引き伸ばすことを含む。そのような方法は、例えば、参照により本明細書に援用される米国特許第５０９１１３３号明細書および米国特許第７９９３７１５号明細書に記載されている。
【００８０】
本発明は、特許請求の範囲に記載された特徴の全ての可能な組み合わせに関するということに特に言及される。本明細書に記載される特徴は、さらに組み合わされ得る。
【００８１】
さらに、「含む」という用語は、他の構成要素の存在を除外しないということにも特に言及される。しかしながら、ある特定の成分を含む製品に関する記載が、これらの成分からなる製品も開示することも理解されるべきである。同様に、ある特定の工程を含む方法に関する記載が、これらの工程からなる方法も開示することも理解されるべきである。
【００８２】
以下の実施例を用いて本発明をさらに説明するが、本発明はこれに限定されない。
【００８３】
［実施例］
［材料および方法］
・固有粘度（ＩＶ）は、ＡＳＴＭ−Ｄ１６０１／２００４に従って、デカリン中１３５℃において、溶解時間を１６時間とし、２ｇ／ｌ溶液の量のＤＢＰＣを酸化防止剤として用いて、異なる濃度で測定された粘度をゼロ濃度に外挿することにより求められる。ＩＶとＭｗとの間にはいくつかの経験的関係があるが、そのような関係は、モル質量分布に強く依存する。式Ｍｗ＝５．３７＊１０４［ＩＶ］１．３７（欧州特許出願公開第０５０４９５４（Ａ１）号明細書参照）に基づけば、４．５ｄｌ／ｇのＩＶは、約４２２ｋｇ／ｍｏｌのＭｗに相当するであろう。
・糸またはフィラメントのタイターは、糸またはフィラメントのそれぞれ１００メートルを秤量することにより測定した。その重量（ミリグラムで表される）を１０に割ることにより、糸またはフィラメントのｄｔｅｘを算出した。代替的に、１０メートルが秤量され、ｄｔｅｘは、その糸長さのミリグラム数である。ｔｅｘ＝ｇ／ｋｍ；ｄｔｅｘ＝グラム／１０ｋｍまたはｍｇ／１０ｍ。
・ＵＨＭＷＰＥ試料中の側鎖は、（例えば、欧州特許第０２６９１５１号明細書におけるのと同様に）ＮＭＲ測定に基づく検量線を用いて１３７５ｃｍ−１での吸収を定量することにより、２ｍｍ厚の圧縮成形フィルムについて、ＦＴＩＲにより求められる。
・引張特性：引張強さ（または強さ）および引張弾性率（または弾性率）は、マルチフィラメント糸について、５００ｍｍの繊維の公称ゲージ長さ、５０％／分のクロスヘッド速度および「Ｆｉｂｒｅ  Ｇｒｉｐ  Ｄ５６１８Ｃ」型のＩｎｓｔｒｏｎ  ２７１４クランプを用いて、ＡＳＴＭ  Ｄ８８５Ｍに規定されるように定義され、求められる。測定される応力−歪曲線に基づき、弾性率は、０．３〜１％歪の間の勾配として求められる。弾性率および強さの計算については、測定された引張力を、１０メートルの繊維を秤量することにより求められるタイターで除し、密度を０．９７ｇ／ｃｍ３と仮定して、ＧＰａ単位の値を算出する。
・鎖の強度（ｃＮ／ｄｔｅｘまたはＮ／ｔｅｘ；１０ｃＮ／ｄｔｅｘ＝１Ｎ／ｔｅｘ）は、鎖の破断強さを鎖の単位長さの重量で除することにより求められる。重量は、荷重を支持しない緯糸の重量でそれを減じることにより補正した。
・鎖の破断強さおよび破断点伸びは、乾燥鎖試料について、およそ摂氏２１度の温度および０．１／分の歪速度でＺｗｉｃｋ  １４８４万能材料試験機を用いて求められる。
・鎖の効率（％）は、元の鎖の強度を、荷重を支持する経糸の強度（すなわち、原料繊維Ｄｙｎｅｅｍａ（登録商標）ＳＫ７５およびＳＫ７８の強度は３５ｃＮ／ｄｔｅｘであった）で除した値である。Ｄｙｎｅｅｍａ（登録商標）ＤＭ２０を使用した場合、その時は、重み付き強度を用い、これは、経糸方向に使用された繊維グレード当たりの経糸（ピッチ）の数の結果としてもたらされた３２ｃＮ／ｄｔｅｘであった。荷重を支持しない緯糸の自重および強度は無視した。
・最大破断荷重（ＭＢＬ）は、少なくとも３つ、好ましくは５つの鎖環を含む鎖の乾燥試料を完全に破断させるのに必要な力である。
・（ＭＢＬを測定するための）鎖の引張試験は、破断荷重試験機の１０００ｋＮ水平ベンチｆａ．ＡＳＴＥＡ（Ｓｉｔｔａｒｄ，Ｔｈｅ  Ｎｅｔｈｅｒｌａｎｄｓ）試験機を用いて、約１６℃の温度、２０ｍｍ／分の速度で、少なくとも３つ、好ましくは５つの鎖環を含む乾燥鎖試料について行った。最大クランプ長さは１．２ｍであり、ピン直径は１５０ｍｍであった。鎖を、Ｄシャックルを用いて試験し、シャックルの直径とそれらに連結された試験物品の厚さとの間の比は５であった。Ｄシャックルは、ロープに対して平行配置で配置した。
・糸の最小クリープ速度は、本特許出願および公開特許出願国際公開第２０１６／００１１５８号パンフレットに示されるように求めた。本明細書において、経糸の最小クリープ速度は、３０℃の温度において９００ＭＰａの定荷重下でＡＳＴＭ  Ｄ８８５Ｍ標準方法を適用し、次いで時間の関数としてクリープ応答（すなわち、歪伸び率、％）を測定することによる、マルチフィラメント糸に対して適用したクリープ測定から導き出した。本明細書において、最小クリープ速度は、時間の関数としてクリープの一次導関数により求められ、これにおいて、この一次導関数は、最も低い値を有している（例えば、糸のクリープ速度［１／秒］は、所謂知られているＳｈｅｒｂｙ  ａｎｄ  Ｄｏｗｎダイヤグラムにおいて、糸の歪伸び率［％］の関数としてプロットされる。
【００８４】
［比較実験１（ＣＥ１）］
２５ｍｍのストリップ幅、１．５ｍｍの厚さおよび４００ｍｍの長さを有する、経糸方向がＤｙｎｅｅｍａ（登録商標）ＳＫ７５糸でできている細幅織ストリップから、８層鎖環を巻き付けた。このストリップは、５トン（４９ｋＮ）の公称破断強さおよび４４ｇ／ｍの区間重量（ｌｅｇ  ｗｅｉｇｈｔ）を有するＧｕｅｔｈ＆Ｗｏｌｆ  ＧｍｂＨから市販されているもの（銀灰色１インチ織物）であった。ストリップ中の経糸は、各々１７６０ｄｔｅｘのタイター、１メートル当たり２５回転の撚り率（Ｚ２５）および３５ｃＮ／ｄｔｅｘの初期比糸強さ、ならびに９００ＭＰａの張力および３０℃の温度で測定された２．４×１０−５％毎秒の最小クリープ速度を有する、１２０本のＤｙｎｅｅｍａ（登録商標）ＳＫ７５糸でできていた。
【００８５】
緯糸方向の糸は、９００ＭＰａの張力および３０℃の温度で測定された５．８×１０−５％毎秒の最小クリープ速度および１メートル当たり４０回転の撚り率（Ｚ４０）を有する、８８０ｄｔｅｘのタイター、１メートル当たり４０回転の撚り（Ｚ４０）を有するＤｙｎｅｅｍａ（登録商標）ＳＫ６０糸でできていた。緯糸の総重量の経糸の総重量に対する比は２０：８０であった。次いで、ストリップ（またはウェビング）をヒートセットし、２分間にわたり約１２０℃および１０％最大破断荷重（４．９ｋＮに相当）で予め延伸し、次いで、水分散させた銀色の樹脂（ＣＨＴ  Ｂｅｉｔｌｉｃｈ  ＧｍｂＨ（Ｄ）から市販されている、商品名ＴＵＢＩＣＯＡＴ  ＦＩＸ  ＩＣＢ  ＣＯＮＣ．）中で浸漬被覆し、続いて高温気流により乾燥させた。最終ストリップは、４９ｋＮまたは５メートルトンのＭＢＬを有していた。
【００８６】
ある長さのストリップを、ストリップの各回旋において１８０度の撚りを有する１００ｍｍの内側長さのＯ字環（ループ）を形成するように８層でしっかりと回旋させた。およそ２．５ｍのストリップで、合計８回の回旋を行った。そのように形成された１８０度の撚られた環は、１００ｍｍ（内側）および１３４ｍｍ（外側）のおよその円周を有しており、８層環の厚さは１２ｍｍであった。スリングの２つの末端はおよそ１１０ｍｍ重なり合っており、Ｄｙｎｅｅｍａ（登録商標）ＳＫ７５  ｄｔｅｘ４４０から作られたＸｔｒｅｍｅＴｅｃｈ（商標）２０／４０（Ａｍａｎｎ  ＆  Ｃｏ  ＧｍｂＨ，Ｇｅｒｍａｎｙ）の縫糸（ｓｅｗｉｎｇ  ｔｈｒｅａｔ）を用いて、１１０ｍｍの長さにわたり、１８０度撚られた環の厚さを貫いてＭＷ縫合パターン（ジグザグ）で一緒に縫い合わされた。
【００８７】
次いで、本明細書において上に記載したように得られた５つの鎖環を相互連結することにより鎖を作製した。この５環鎖の全長は、２５６６０ｔｅｘのタイターに相当する０．６メートルであった。
【００８８】
［ヒートセット工程］
次いで、得られた鎖を、１２０℃の温度において、５回、１分間にわたり１００ｋＮに相当する５０％ＭＢＬまで予め延伸した。
【００８９】
４つの鎖試料（それらの各々が５つの鎖環からなる）を、本明細書に記載するように製造した（ＣＥ１、ＣＥ２、Ｅｘ．１〜２）。ヒートセット工程の適用なし（表１において「ａ」で示される試料）およびヒートセット工程の適用あり（表１において「ｂ」で示される試料）で、これらの鎖を製造した。
【００９０】
結果を表１に示す。
【００９１】
［比較実験２（ＣＥ２）］
比較実験２は、経糸が各々１７６０ｄｔｅｘのタイター、１メートル当たり２５回転の撚り（Ｚ２５）および３２ｃＮ／ｄｔｅｘの初期比糸強さ、ならびに９００ＭＰａの張力および３０℃の温度で測定された１．３×１０−６％毎秒の最小クリープ速度を有する、１２０本のＤｙｎｅｅｍａ（登録商標）ＤＭ２０糸でできたものであるという違いを除いて、比較実験１を繰り返すことにより行った。
【００９２】
結果を表１に示す。
【００９３】
［実施例１（Ｅｘ．１）］
実施例１は、以下の違いを除いて比較実験１を繰り返すことにより行った。
【００９４】
ストリップ中の経糸は、異なる最小クリープ速度値および同様のタイターを有する糸でできたものであり、すなわち、３５ｃＮ／ｄｔｅｘの初期比糸強さをＺ２５（１メートル当たり２５回転）の撚り率ならびに９００ＭＰａの張力および３０℃の温度で測定された１．３×１０−５％毎秒の最小クリープ速度とともに有する６０本という数のＤｙｎｅｅｍａ（登録商標）ＳＫ７８糸と、３２ｃＮ／ｄｔｅｘの初期比糸強さ、Ｚ２５の撚り率ならびに９００ＭＰａの張力および３０℃の温度で測定された１．３×１０−６％毎秒の最小クリープ速度を有する６０本という数のＤｙｎｅｅｍａ（登録商標）ＤＭ２０糸とを含む。
【００９５】
経糸方向において、対称性の平帯（すなわち、ストリップ）は、各糸が１７６０ｄｔｅｘのタイター、Ｚ２５（１メートル当たり２５回転の撚り率）を有する３０本という数のＤｙｎｅｅｍａ（登録商標）ＳＫ７８糸（すなわち、ストリップの一方の長手方向縁部分に位置する糸Ｂ）と、各糸が１７６０ｄｔｅｘのタイター、Ｚ２５を有する６０本という数のＤｙｎｅｅｍａ（登録商標）ＤＭ２０糸（すなわち、２つの長手方向縁部分の間のストリップのコア部分に位置する糸Ａ）と、各糸が１７６０ｄｔｅｘのタイター、Ｚ２５を有する３０本という数のＤｙｎｅｅｍａ（登録商標）ＳＫ７８糸（すなわち、反対側にある長手方向縁部分に位置する糸Ｂ）とを含む。
【００９６】
経糸数に関する糸濃度（すなわち、ピッチ濃度）は、［Ｂ］＋［Ａ］＋［Ｂ］＝３０＋６０＋３０であった。したがって、総量は、［Ｂ］＋［Ａ］＝６０＋６０であり、よって、５０重量％の糸Ｂおよび５０重量％の糸Ａの糸濃度であった。
【００９７】
タイターの濃度は、［Ｂ］＋［Ａ］＋［Ｂ］＝５２８００ｄｔｅｘ＋１０５６００ｄｔｅｘ＋５２８００ｄｔｅｘであった。したがって、［Ｂ］：［Ａ］＝５０重量％の糸Ｂおよび５０重量％の糸Ａであった。
【００９８】
結果を表１に示す。
【００９９】
［実施例２（Ｅｘ．２）］
実施例２は、以下の違いを除いて実施例１を繰り返すことにより行った。
【０１００】
経糸は、４２．５ｃＮ／ｄｔｅｘの初期比糸強さならびに９００ＭＰａの張力および３０℃の温度で測定された７×１０−６％毎秒の最小クリープ速度を有するＤｙｎｅｅｍａ（登録商標）ＳＫ９９糸と、３２ｃＮ／ｄｔｅｘの初期比糸強さならびに９００ＭＰａの張力および３０℃の温度で測定された１．３×１０−６％毎秒の最小クリープ速度を有するＤｙｎｅｅｍａ（登録商標）ＤＭ２０糸とを含む。
【０１０１】
ストリップ中の経糸は、異なるタイターおよび異なる最小クリープ速度値を有する糸でできたものであり、［Ｃ］＋［Ｂ］＋［Ａ］＋［Ｂ］＋［Ｃ］＝［８８０ｄｔｅｘのタイター、Ｚ２５を有する２０本のＤｙｎｅｅｍａ（登録商標）ＳＫ９９糸（一方の最外部の長手方向縁部分に位置する糸Ｃ）］＋［１７６０ｄｔｅｘのタイターを有する３０本のＤｙｎｅｅｍａ（登録商標）ＤＭ２０糸（一方の長手方向縁部分に位置する糸Ｂ）］＋［２×１７６０ｄｔｅｘ、よって約３５２０ｄｔｅｘのタイター、Ｚ２５  Ｃを有する２０本のＤｙｎｅｅｍａ（登録商標）ＤＭ２０糸（コア部分に位置する糸Ａ）］＋［１７６０ｄｔｅｘのタイター、Ｚ２５を有する３０本のＤｙｎｅｅｍａ（登録商標）ＤＭ２０糸（反対側にある長手方向縁部分に位置する糸Ｂ）］＋［８８０ｄｔｅｘのタイター、Ｚ２５を有する２０本のＤｙｎｅｅｍａ（登録商標）ＳＫ９９糸（反対側にある最外部の長手方向縁部分に位置する糸Ｃ）］を含む。
【０１０２】
タイター当たりの糸（ピッチ）数に関する糸濃度は、［Ｃ］：［Ｂ］：［Ａ］＝１６．６％：３３％：５０％であり、重量％に関する糸濃度は、［Ｃ］：［Ｂ］：［Ａ］＝１６．６重量％：３３重量％：５０重量％であった。
【０１０３】
全ての実施例において、ストリップのＭ／Ｅ比は約１であり、Ｍはストリップの幅におけるコア部分であり、Ｅはストリップの幅における縁部分の合計であり、ストリップの全幅はＭおよびＥからなり、ＭはＥに等しく、Ｅは約１／２Ｅ１＋約１／２Ｅ２であり、Ｅ１は幅における一方の長手方向縁部分であり、Ｅ２は幅における他方の（または反対側にある）長手方向縁部分である。
【０１０４】
結果を表１に示す。
【０１０５】
【表１】
0006728553.tif 000002
【０１０６】
表１に示される結果は、本発明に従う鎖（実施例１の鎖）が、ＣＥ１およびＣＥ２で得られた鎖と比べて破断強さおよび効率の増大を有することを実証している。加えて、さらなる観察は、ヒートセットされなかった鎖と比べたヒートセットされた鎖についての強度値の著しい増大、および効率損失のそれぞれ約５０％の減少であった。ヒートセットを適用することにより、鎖の効率は著しく増大する（実施例１）。加えて、鎖接点における損失の実質的な減少が、ストリップがハイブリダイズされていた場合に（すなわち、異なる最小クリープ経糸によりおよび／または楕円形のストリッププロファイルを形成する経糸における異なるタイターにより）達成された。